(57)【要約】【課題】  高剛性で、材料の確保が容易であり、製造コストの低い木質成形物と、この木質成形物を用いた木質中空パネルと、これらの製造方法を提供する。【解決手段】  木質薄片として、その厚さ平均値が０．１ｍｍ以上０．６ｍｍ以下の範囲であって、その長さ平均値が前記木質薄片から得ようとする木質成形物１１の凹凸の深さより大きいものを用いる。【選択図】  図２
2005186503.tif 000002
【特許請求の範囲】
【請求項１】
厚さ平均値が０．１ｍｍ以上０．６ｍｍ以下の範囲にある木質薄片を樹脂で接着積層してなる、凹凸状の木質成形物であって、前記木質薄片の長さ平均値が前記木質成形物の凹凸の深さより大きいことを特徴とする木質成形物。
【請求項２】
凹凸の深さの最大値が１０ｍｍ以上５０ｍｍ以下である請求項１記載の木質成形物。
【請求項３】
同じ形状の断面の繰り返しのピッチの長さが３０ｍｍ以上１５０ｍｍ以下である請求項１又は２記載の木質成形物。
【請求項４】
請求項１から３のいずれか１項記載の木質成形物の片面又は両面に木質板を貼り合せたことを特徴とする木質中空パネル。
【請求項５】
前記木質薄片を樹脂で接着積層したものを熱圧成形することを特徴とする請求項項１から３のいずれか１項記載の木質成形物及び請求項４記載の木質中空パネルの製造方法。
【発明の詳細な説明】
【技術分野】
【０００１】
本発明は、高剛性であり、材料確保が容易であり、製造コストの低い木質成形物、木質中空パネル及びその製造方法に関する。
【背景技術】
【０００２】
近年、マンション等の集合住宅においては、遮音・防音を目的とした二重床を用いることが多くなってきている。二重床に用いられる木質の中空パネルとしては、高剛性で、軽量であって、施工時間を短縮できるものが求められている。また、家具やベッド等に用いられる木質の中空パネルにおいても、高剛性、軽量、製造性の良好なものが求められている。
このような木質中空パネルを製造する技術の１つとして、ベニヤ単板を接着積層し、繊維と直交方向に折り曲げることにより、波状の木質成形物を形成させ、この木質成形物の両側に合板等を貼りあわせることにより、木質中空パネルを得る方法がある（特許文献１参照）。
しかし、この方法においては、接着積層されたベニヤ単板同士が固着してずれないので折り曲げにくく、無理に折り曲げてプレスすると単板の各部に切断を生じて、木質成形物及び製品である木質中空パネルの強度が低下するという問題がある。そのため、この方法においては、接着積層されたベニヤ単板の折り曲げを適切に行うためには、ベニヤ単板の厚さを一定の値以下にし、折り曲げの程度も一定以下にするといった制約がある。
また、この方法においてベニヤ単板を得るには、フリッチからナイフで平削りする方法や大径木から単板をロータリーレースにより剥がす方法があるが、前者の方法では大面積のベニヤ単板を得ることが難しく製造コストが高いという問題がある。一方、後者の方法では、大面積のベニヤ単板は得られるものの、薄いベニヤ単板を得ることが難しく、また、大径木から単板を剥がすことから、間伐材等の小径木を使用することができず環境負荷の観点において好ましくない。
【０００３】
上記方法の問題点を解消するために、木質薄片（以下適宜「ストランド」という。）を用いて木質中空パネルを製造する技術が知られている（例えば、特許文献２参照）。
特許文献２の技術においては、接着樹脂（接着樹脂）を付着させた木質薄片を複数の中子と共に積層し、この積層物を一体に熱圧成形し、その後前記中子を引き抜き、リブを有する空孔を形成する木質中空パネルを得ることができる。
この方法によれば、高剛性で、軽量な木質中空パネルを得ることができ、加えて、木質薄片を用いていることから資源の有効利用若しくは環境負荷の点では好ましいものの、中子を引き抜く工程が必須となるため、その分だけ木質中空パネルの製造コストが高くなり、量産が困難であるという問題が残っている。
【特許文献１】特開昭６１−１６３８４２号公報
【特許文献２】特開２００２−１２０２０９号公報
【発明の開示】
【発明が解決しようとする課題】
【０００４】
そこで、本発明の課題は、高剛性で、材料の確保が容易であり、製造コストの低い木質成形物と、この木質成形物を用いた木質中空パネルと、これらの製造方法を提供することを課題とする。  
【課題を解決するための手段】
【０００５】
かかる実情において鋭意研究を重ねた結果、本発明者は、木質薄片として、その厚さ平均値を０．１ｍｍ以上０．６ｍｍ以下の範囲とし、その長さ平均値を前記木質薄片から得られる木質成形物の凹凸の深さより大きいものを用いることにより、上記課題を解決することができることを見出した。
【０００６】
即ち、本発明の第１の発明は、厚さ平均値が０．１ｍｍ以上０．６ｍｍ以下の範囲にある木質薄片を樹脂で接着積層してなる、凹凸状の木質成形物であって、前記木質薄片の長さ平均値が前記木質成形物の凹凸の深さより大きいことを特徴とする木質成形物である。
【０００７】
本発明の第２の発明は、凹凸の深さの最大値が１０ｍｍ以上５０ｍｍ以下である第１の発明に記載の木質成形物である。
【０００８】
本発明の第３の発明は、同じ形状の断面の繰り返しのピッチの長さが３０ｍｍ以上１５０ｍｍ以下である第１の発明又は第２の発明に記載の木質成形物である。
【０００９】
本発明の第４の発明は、第１の発明から第３の発明のいずれか１つに記載の木質成形物の片面又は両面に木質板を貼り合せたことを特徴とする木質中空パネルである。
【００１０】
本発明の第５の発明は、前記木質薄片を樹脂で接着積層したものを熱圧成形することを特徴とする第１の発明から第３の発明のいずれか１つに記載の木質成形物及び第４の発明に記載の木質中空パネルの製造方法である。
【発明の効果】
【００１１】
本発明の木質成形物、及び木質中空パネルは、木質薄片を材料としているので、１）材料の確保が容易であり、２）面積の制約がないので、大面積の成形物を製造することが容易にでき、３）割れや穴などのない均一な外観の製品を得ることができる。また、木質薄片の厚さ及び長さを適宜選択することにより、目的の木質成形物の凹凸の深さや、同じ形状の断面の繰り返しのピッチの長さを変化させても、それに応じて高い剛性を確保することができる。
さらに、本発明の木質成形物、及び木質中空パネルは、容易にかつ安価に製造することができる。従って、この木質成形物、及び木質中空パネルは二重床の床材や家具・ベッド等に好適に利用できて有用である。
【発明を実施するための最良の形態】
【００１２】
以下、図面を用いて本発明を詳細に説明する。
本発明に係る木質成形物の１例を図１に示す。図１（ａ）は斜視図であり、（ｂ）は正面図である。この例では、接着樹脂（以下適宜「バインダー」という。）を塗布した木質薄片をフォーミングし、フォーミングされた木質薄片を金型により熱圧成形することにより製造される波板状の木質成形物１が示されている。
図示されるように、この例の木質成形物１は平面部２と斜面部３を連結させた形状を有し、１つの平面部２とその両側の斜面部３，３とが接続された部分は、断面が略等脚台形状とされる。図１（ｂ）に示す平面部２に対する斜面部３の傾斜角度Ａは、４５〜７５度が好ましく、より好ましくは５５〜６５度であり、特に好ましくは６０度である。この例の木質成形物１では、例えば、図４に示される木質薄片１０の厚さ平均値が０．１ｍｍ以上０．６ｍｍ以下の範囲にあり、木質薄片１０の長さ平均値が木質成形物１の凹凸の深さＤより大きい、即ち台形の高さより大きいとされる。
【００１３】
本発明に係る木質成形物のもう１つの例を図２に示す。図２（ａ）は斜視図であり、（ｂ）は正面図である。この例の木質成形物１１も、接着樹脂（以下適宜「接着樹脂」という。）を塗布した木質薄片をフォーミングし、フォーミングされた木質薄片を金型により熱圧成形することにより製造される。
図１の例と同様に、この例の木質成形物１１は平面部１２と斜面部１３を連結させた形状を有し、１つの平面部２とその両側の斜面部３，３とが接続された部分は、断面が略等脚台形状とされるが、図１に示した木質成形物１の等脚台形状の断面が等間隔で繰り返されている点が図１の例と異なっている。図２（ｂ）に示す斜面部１３の傾斜角度Ａは、４５〜７５度が好ましく、より好ましくは５５〜６５度であり、特に好ましくは６０度である。この例の木質成形物１１では、木質薄片１０の厚さ平均値が０．１〜０．６ｍｍの範囲にあり、木質薄片１０の長さ平均値が木質成形物の凹凸の深さＤより大きい、即ち台形の高さより大きいとされる。加えて、この例の木質成形物では、木質成形物の凹凸の深さＤ、即ち台形の高さが１０〜５０ｍｍの範囲にあるとされる。また、図２のＰで示される台形状の断面の繰り返しのピッチの長さが３０〜１５０ｍｍの範囲にあり、好ましくは４０〜１４０ｍｍの範囲にあるとされる。
本発明に係る木質成形物においては、図２（ｃ）に示すように、断面を曲線としてもよく、図２（ｄ）に示す用に、断面を鋸刃状としてもよい。
【００１４】
本発明に係る木質中空パネルの１例を図３に示す。図３（ａ）は斜視図であり、（ｂ）は正面図である。この例の木質中空パネル２０は、図２に示される木質成形物１１の両面に木質板４及び５を貼りあわせることにより製造される。
図２の例と同様に、この例の木質中空パネル２０に用いられる木質成形物は平面部２２と斜面部２３を連結させた形状を有し、１つの平面部２２とその両側の斜面部２３，２３とが接続された部分は、断面が略等脚台形状とされ、図１に示した木質成形物の等脚台形状の断面が等間隔で繰り返されている。図３（ｂ）に示す斜面部２３の傾斜角度Ａは、４５〜７５度が好ましく、より好ましくは５５〜６５度であり、特に好ましくは６０度である。
この例の木質中空パネル２１では、木質薄片１０の厚さ平均値が０．１〜０．６ｍｍの範囲にあり、木質薄片の長さ平均値が木質成形物の凹凸の深さＤより大きい、即ち台形の高さより大きいとされる。加えて、この例の木質中空パネルでは、木質成形物の凹凸の深さ、即ち台形の高さが１０〜５０ｍｍの範囲にあるとされる。また、図３のＰで示されるピッチの長さが３０〜１５０ｍｍの範囲にあり、好ましくは４０〜１４０ｍｍの範囲にあるとされる。
【００１５】
本発明で用いられる木質薄片１０の一例を図４に示す。木質薄片１０の原料としては、特に限定されず、各種針葉樹、広葉樹の薄片を用いることができる。具体的には、アスペン、ラジアータパイン、ロッジポールパイン、スギ、ヒノキ、アカマツ、エゾマツ、トドマツなどの薄片が挙げられる。
これらの広葉樹または針葉樹の木材をディスクフレーカーなどを用いて、薄片とする。
【００１６】
本発明で用いられる木質薄片１０は、厚さの絶対値が０．０５〜１．０ｍｍ、厚さの平均値が０．１０〜０．６０ｍｍのものが用いられる。ここで、木質薄片１０の厚さの絶対値とは、用いる木質薄片１０を無作為に２００個以上抽出したときの最小と最大の厚さを意味し、厚さの平均値とは抽出した木質薄片１０の厚さを平均した値を意味するものとする。木質薄片１０の厚さの絶対値が０．０５未満であると、これを成形して得られるパネルの強度および剛性が低下し、プレス前のフォーミング時の嵩が増加し、生産性が不利になるとともに成形後の密度も増加してしまう。また、厚さの絶対値が１．０ｍｍを超えると、表面の平滑性が低下してしまう。現在、このように作られる木質薄片は厚さの平均値が０．１０ｍｍ以上であり、それ以下のものは一般には用いられない。
【００１７】
また、木質薄片１０の長さ平均値は、この木質薄片１０を材料とする木質成形物の凹凸の深さより長いことが必要である。好ましくは、木質薄片１０の長さ平均値が木質成形物の凹凸の深さより１０ｍｍ長いとされ、より好ましくは、木質薄片１０の長さ平均値が木質成形物の凹凸の深さより２０ｍｍ長いとされる。木質薄片１０の長さは、木質成形物の形状に応じて適宜選択する。木質薄片１０の長さの絶対値は、目標長さ（平均値）に対して±１０ｍｍ以内が好ましい。ここで、木質薄片１０の長さの絶対値とは、用いる木質薄片１０を無作為に５０個以上抽出したときの最小と最大の長さを意味し、長さの平均値とは、目的とする値を意味する。
【００１８】
また、木質薄片１０の幅は、絶対値が１．００〜５０．００ｍｍ、平均値が５．００〜３５．００ｍｍの範囲内であることが好ましい。ここで、木質薄片１０の幅の絶対値とは、用いる木質薄片１０を無作為に５０個以上抽出したときの最小と最大の幅を意味し、幅の平均値とは抽出した木質薄片１０の幅を平均した値を意味するものとする。木質薄片１０の幅の絶対値が１．００ｍｍ未満であると、幅方向の接着不良となり、強度低下を引き起こしてしまう。また、幅の絶対値が５０．００ｍｍを超えると、木質薄片１０がカールしたり、折れ曲がり易く、接着樹脂との混合時に折れ曲がった内側まで接着樹脂が付着し難く、また、成形時に空気の抜けが悪く、ボイド（泡）が発生し易くなり、これらに起因して木質薄片１０が剥離したり、さらには得られる中空パネルの表面の平滑度が低下してしまう。
また、木質成形物及び木質中空パネルをなす木質薄片１０の配列は、木目方向をほぼ一方向に揃えて配列されたものが好ましい。あるいはいくつかの層構造にし、隣接する層をなす木質薄片１０の木目方向を直交方向、下層の木目方向を平行方向としてもよい。さらに、目的とする木質中空パネルの強度や剛性に応じて同一方向に配列する木質薄片１０の割合を変更できる。
【００１９】
本発明で用いられる接着樹脂としては、それ自体が発泡する発泡性接着樹脂、非発泡性接着樹脂、およびこれらの混合物のいずれも用いることができる。中でも、発泡性接着樹脂が好適に用いられる。発泡性接着樹脂は、木質薄片１０同士の交差点にのみ樹脂分を存在させ、木質薄片の小さな隙間を、発泡セルで押し広げるようにすることにより、樹脂分の使用量を少なくし、得られる木質成形物及び木質中空パネルを低密度化させることができる。さらに、発泡セルによって、木質中空パネルの断熱・防音効果を向上させることができる。
【００２０】
発泡性接着樹脂としては、自己発泡する発泡性樹脂、またはフェノール、メラミン、ユリア、エポキシ、アクリルなどの非発泡性樹脂に発泡剤を加えた混合系発泡性樹脂のいずれを用いてもよいが、剛性の向上と密度の低い木質の中空パネルを得る点から自己発泡する発泡性樹脂から構成されているのが好ましい。自己発泡する発泡性樹脂の例としては、発泡性ポリウレタン樹脂、イソシアネート系樹脂、好ましくはメチレンジフェニルジイソシアネート（ＭＤＩ）の１種であるＰＭＤＩ（Polymeric Diphenyl Methane Diisocyanateまたは粗ＭＤＩ）を挙げることができる。発泡性ポリウレタン樹脂やイソシアネート系樹脂を用いると、水分と反応し易く、イソシアネート基（−ＮＣＯ）が水と反応して自己発泡するため、反応時間が早くなりプレス時間を短縮することができる。
【００２１】
特に、ＰＭＤＩを用いると接着樹脂の接着力が強靭となる。また、このＰＭＤＩは低温で発泡硬化するため反応時間が速く、具体的には熱圧成形時の温度を１４０〜２００℃、さらには１４０〜１８０℃程度まで下げることができ、時間も目的とする板厚（ｍｍ）×１０〜１５秒程度と短くて済むので熱圧成形工程を短縮できる。また、ＰＭＤＩを接着樹脂として用いる場合は、上述のように成形温度が１４０〜１８０℃と低温であるので離型剤の分解を抑えることができ、離型性が良好で、成形作業効率が向上する。
【００２２】
木質中空パネルを構成する木質薄片１０に対する接着樹脂の割合は、木質薄片１０の１００重量部（絶乾重量）に対して３．５〜２０重量部とすることが好ましい。接着樹脂の添加量を変更することにより、得られる木質中空パネルの密度および強度を変更することもできる。
接着樹脂には、必要に応じて、硬化剤、硬化触媒、硬化促進剤、希釈剤、増粘剤、分散剤、撥水剤などを添加してもよい。
【００２３】
また、木質薄片１０は、予めアセチル化しておくことが好ましい。木質薄片１０をアセチル化する場合は、その木質薄片１０を含水率３％以下、好ましくは１％以下になるまで乾燥した後、酢酸、無水酢酸、クロル酢酸などの気化蒸気に接触させて気相中でアセチル化（アセチル化度１２〜２０％）することが好ましい。このように上記木質薄片１０をアセチル化することにより、耐水性が得られ、木質中空パネルに寸法安定性を付与できる。
【００２４】
次に、木質薄片１０の表面上に、木質薄片１０を結合するための接着樹脂を付着させる。木質薄片１０と接着樹脂との混合は、通常、スプレー方式で塗布する方法が用いられる。例えば、低速で回転する回転ドラム内に、上記のように大きさと含水率が調整された木質薄片１０を入れ、この回転ドラム内で木質薄片１０が自然落下する際に接着樹脂を木質薄片１０にスプレー塗布する方法が好適である。
【００２５】
接着樹脂をスプレー方式で木質薄片１０に塗布する場合、予め溶剤に溶解して溶液として塗布する。なお、均一分散良好なスプレー装置を使用する場合は、溶剤での希釈は不要である。
次に、接着樹脂が木質薄片１０に付着した木質薄片は、接着樹脂中に含まれる水やアセトンなどの溶剤を乾燥除去される。
【００２６】
本発明に係る木質成形１の製造方法の一例を図５に示す。この例では図２に示す木質成形物１１を製造する方法が示されているが、図１に示す木質成形物１の製造も同様の方法で行うことができる。
接着樹脂を塗布した木質薄片を平板６上にフォーミングし、平板６を下金型７上にセットする（図５（ａ））。その後、上金型８を下降させ木質薄片を適度に押さえながら（図５（ｂ））平板６を引き抜く。これによりフォーミングした木質薄片９を下金型７の上に落下させる（図５（ｃ））。ついで、上金型８を上金型７に合うように下降させ、温度１４０〜２２０℃、圧力１５〜５０ｋｇ／ｃｍ２で、１〜１５分熱圧成形する（図５（ｄ））。
【００２７】
本発明に係る木質中空パネル２０は、前記製造方法により得られた木質成形物１１に木質板を貼りあわせることにより得られる。木質板の種類としては、合板、繊維板、オリエンテッド・ストランド・ボード（以下、「ＯＳＢ」と略記する。）等が用いられる。
【００２８】
本発明の木質成形物では、木質薄片の厚さ平均値を０．１〜０．６ｍｍの範囲とし、その長さ平均値を前記木質薄片を材料として得られる木質成形物の凹凸の深さより大きくすることにより、曲げヤング係数が高い値となり、高い剛性を持つようになる。また、木質成形物の凹凸の深さを１０〜５０ｍｍの範囲とし、ピッチ（の長さ）を３０〜１５０ｍｍの範囲とすることにより、この木質成形物を用いた木質中空パネルでは、見掛け密度が過度に大きくならず、軽量であり、平均曲げヤング係数が高い値となり、高い剛性を示す。
【実施例】
【００２９】
本発明の実施形態に係る木質成形物を製造し、剛性等について試験した。
製造例１
実施の形態の図２に示す木質成形物（以下適宜「波板」という。）を作製した。木材としてアスペンを用い、接着樹脂としてＰＭＤＩを用いた。
木質薄片の厚さ平均値を０．１〜０．６ｍｍの範囲とし、木質薄片の長さ平均値を木質成形物の凹凸の深さより大きくしたものを実施例１から３とし、木質薄片の厚さ平均値を０．１〜０．６ｍｍの範囲とし、木質薄片の長さ平均値を木質成形物の凹凸の深さ以下としたものを比較例１から３とし、木質薄片の厚さ平均値を０．６ｍｍより大きくし、木質薄片の長さ平均値を木質成形物の凹凸の深さ以下としたものを比較例４−１とした。
実施例１では木質薄片の厚さ平均値が０．１ｍｍのものを用い、木質薄片の長さ平均値又はピッチを変えて、実施例１−１から１−４とした。
実施例２では木質薄片の厚さ平均値が０．３ｍｍのものを用い、木質薄片の長さ平均値又はピッチを変えて、実施例２−１から２−４とした。
実施例３では木質薄片の厚さ平均値が０．６ｍｍのものを用い、木質薄片の長さ平均値又はピッチを変えて、実施例３−１から３−４とした。
比較例１では木質薄片の厚さ平均値が０．１ｍｍのものを用い、木質薄片の長さ平均値と凹凸深さを変えて、比較例１−１及び１−２とした。
比較例２では木質薄片の厚さ平均値が０．３ｍｍのものを用い、木質薄片の長さ平均値と凹凸深さを変えて、比較例２−１及び２−２とした。
比較例３では木質薄片の厚さ平均値が０．６ｍｍのものを用い、木質薄片の長さ平均値と凹凸深さを変えて、比較例３−１及び３−２とした。
これらの木質成形物（波板）の両面に木質板を接着して、木質中空パネルを得た。傾斜角度Ａは６０度とした。木質板として、ＯＳＢ：厚さ５ｍｍ、密度０．６ｇ／ｃｍ３、曲げヤング係数５０ｔｏｎｆ／ｃｍ２のものを用いた。
【００３０】
試験例１
これらの木質中空パネルについて、見掛け密度及び平均曲げヤング係数の値を測定した。ここに、見掛け密度とは、中空パネル／（中空パネルの縦×横×高さ）で表され、平均曲げヤング係数とは、木質中空パネルにおいて、縦方向と横方向での曲げヤング係数の平均値のことをいう。
木質中空パネルの評価基準としては、見掛け密度が０．４０ｇ／ｃｍ３未満のものを合格とし、０．４０ｇ／ｃｍ３以上のものを不合格とした。平均曲げヤング係数が２５ｔｏｎｆ／ｃｍ２以上のものを合格とし、２５ｔｏｎｆ／ｃｍ２未満のものを不合格とした。結果を表１に示す。
【００３１】
【表１】
2005186503.tif 000003
【００３２】
これより、木質薄片の平均厚さを０．６ｍｍより大きくすると、曲げヤング係数が著しく低下することが分かる。これは、木質薄片の平均厚さが０．６ｍｍ以上になると、木質薄片の接着面積が少なくなること、成形時に割れやすくなることが原因であると推測される。
また、木質薄片の平均長さを木質成形物の凹凸の深さ以下とすると、曲げヤング係数が著しく低下することが分かる。これは、木質薄片の平均長さが木質成形物の凹凸の深さ以下であると、木質薄片が金型の凹み部に落下して木質成形物の均一性が悪くなることが原因であると推測される。
【００３３】
製造例２
実施の形態の図２に示す木質成形物（以下適宜「波板」という。）を作製した。木材としてアスペンを用い、接着樹脂としてＰＭＤＩを用いた。
製造例２においては、木質薄片の厚さ平均値を０．１〜０．６ｍｍの範囲とし、木質薄片の長さ平均値を木質成形物の凹凸の深さより大きくした。
凹凸の深さの最大値を１０〜５０ｍｍの範囲とし、同じ形状の断面の繰り返しのピッチの長さを３０〜１５０ｍｍとしたものを実施例２及び３とし、凹凸の深さの最大値を１０〜５０ｍｍの範囲外とし、同じ形状の断面の繰り返しのピッチの長さを３０〜１５０ｍｍの範囲外としたものを比較例２及び３とした。
実施例２では木質薄片の厚さ平均値が０．３ｍｍのものを用い、木質薄片の長さ平均値と、凹凸深さと、ピッチとを変えて、実施例２−５から２−８とした。
実施例３では木質薄片の厚さ平均値が０．６ｍｍのものを用い、木質薄片の長さ平均値と、凹凸深さと、ピッチとを変えて、実施例３−５から３−８とした。
比較例２では木質薄片の厚さ平均値が０．３ｍｍのものを用い、木質薄片の長さ平均値と、凹凸深さと、ピッチとを変えて、比較例２−３から２−６とした。
比較例３では木質薄片の厚さ平均値が０．６ｍｍのものを用い、木質薄片の長さ平均値と、凹凸深さと、ピッチとを変えて、比較例３−３から３−６とした。
これらの木質成形物（波板）の両面に木質板を接着して、木質中空パネルを得た。傾斜角度Ａは６０度とした。木質板として、ＯＳＢ：厚さ５ｍｍ、密度０．６ｇ／ｃｍ３、曲げヤング係数５０ｔｏｎｆ／ｃｍ２のものを用いた。
【００３４】
試験例２
前記と同様に、これらの木質中空パネルについて、見掛け密度及び平均曲げヤング係数の値を測定した。木質中空パネルの評価基準としては、見掛け密度が０．４０ｇ／ｃｍ３未満のものを合格とし、０．４０ｇ／ｃｍ３以上のものを不合格とした。平均曲げヤング係数が２５ｔｏｎｆ／ｃｍ２以上のものを合格とし、２５ｔｏｎｆ／ｃｍ２未満のものを不合格とした。結果を表２に示す。
【００３５】
【表２】
2005186503.tif 000004
【００３６】
これより、木質成形物の凹凸の深さが１０ｍｍ未満であると見掛け密度が０．４０ｇ／ｃｍ３以上となり好ましくなく、木質成形物の凹凸の深さが５０ｍｍを超えると平均曲げヤング係数が２５ｔｏｎｆ／ｃｍ２未満となり好ましくないことが分かった。
木質成形物のピッチが３０ｍｍ未満であると見掛け密度が０．４０ｇ／ｃｍ３以上となり好ましくなく、木質成形物のピッチが１５０ｍｍ以上であると平均曲げヤング係数が２５ｔｏｎｆ／ｃｍ２未満となり好ましくないことが分かった。
【００３７】
このように、本発明においては、木質薄片の厚さと長さを調節することにより、高剛性で軽量の木質成形物及び木質中空パネルを得られることが分かった。
【図面の簡単な説明】
【００３８】
【図１】本発明の木質成形物の一例を示す図である。
【図２】本発明の木質成形物のもう一つの例を示す図である。
【図３】本発明の木質中空パネルの例を示す図である。
【図４】本発明の木質薄片の一例を示す図である。
【図５】本発明の木質成形物の製造方法を示す図である。
【符号の説明】
【００３９】
１・・木質成形物、２・・平面部、３・・斜面部、４・・木質板、５・・木質板、６・・平板、７・・下金型、８・・上金型、９・・フォーミングした木質薄片、１０・・木質薄片、１１・・木質成形物、１２・・平面部、１３・・斜面部、２１・・木質中空パネル、２２・・平面部、２３・・斜面部
【図１】
2005186503.tif 000005
【図２】
2005186503.tif 000006
【図３】
2005186503.tif 000007
【図４】
2005186503.tif 000008
【図５】
2005186503.tif 000009